(57)【要約】  本発明の分析キットは、作用電極と、参照電極と、対極と、を有し、前記作用電極の表面に一次抗体が固定されているセンサ、及び、溶媒と、前記溶媒に分散された磁性金属ナノ粒子とを含み、前記磁性金属ナノ粒子は、表面に二次抗体が固定されている磁性金属ナノ粒子の分散液を備えることを特徴とする。
2019004441.tif 000002
【特許請求の範囲】
【請求項１】
作用電極と、参照電極と、対極と、を有し、前記作用電極の表面に一次抗体が固定されているセンサ、及び、溶媒と、前記溶媒に分散された磁性金属ナノ粒子とを含み、前記磁性金属ナノ粒子は、表面に二次抗体が固定されている磁性金属ナノ粒子の分散液を備えることを特徴とする分析キット。
【請求項２】
前記作用電極がカーボン電極、金属電極、導電性ダイヤモンド電極または導電性ダイヤモンド様炭素電極である請求項１の分析キット。
【請求項３】
前記磁性金属ナノ粒子が、鉄、コバルトおよびニッケルからなる群より選ばれる少なくとも一種の磁性金属を含む請求項１または２に記載の分析キット。
【請求項４】
前記磁性金属ナノ粒子が、硫黄を含有することを特徴とする請求項１〜３のいずれか一項に記載の分析キット。
【請求項５】
前記参照電極が、銀−塩化銀電極である請求項１〜４のいずれか一項に記載の分析キット。
【請求項６】
前記対極が、カーボン電極、貴金属電極、導電性ダイヤモンド電極または導電性ダイヤモンド様炭素電極である請求項１〜５のいずれか一項に記載の分析キット。
【請求項７】
被検物質溶液に含まれる被検物質を分析するための分析方法であって、
作用電極と、参照電極と、対極と、を有し、前記作用電極の表面に前記被検物質と結合する一次抗体が固定されているセンサの前記作用電極と、前記被検物質溶液とを接触させて、前記作用電極の前記一次抗体と前記被検物質溶液の被検物質とを結合させる第１結合工程と、
前記作用電極を洗浄して前記作用電極に付着している前記被検物質溶液を除去する第１洗浄工程と、
前記作用電極と、表面に前記被検物質と結合する二次抗体が固定された磁性金属ナノ粒子が分散されている磁性金属ナノ粒子の分散液とを接触させて、前記作用電極の前記一次抗体に結合した前記被検物質と二次抗体とを結合させることによって、前記被検物質と磁性金属ナノ粒子とを接続させる第２結合工程と、
前記作用電極を洗浄して前記磁性金属ナノ粒子の分散液を除去する第２洗浄工程と、
前記被検物質と接続した前記磁性金属ナノ粒子に溶媒の存在下で磁場を印加して、前記磁性金属ナノ粒子を作用電極に接触させる磁場印加工程と、
前記作用電極と前記対極との間に電圧を印加して、前記磁性金属ナノ粒子を導電性溶媒の存在下でイオン化させ、前記磁性金属ナノ粒子の全量がイオン化するまでの電流量を計測する電流量計測工程と、
前記電流量から磁性金属ナノ粒子量を求め、前記磁性金属ナノ粒子量から被検物質量を算出する算出工程と、
を含むことを特徴とする分析方法。
【請求項８】
被検物質溶液に含まれる被検物質を分析するための分析方法であって、
作用電極と、参照電極と、対極と、を有し、前記作用電極の表面に前記被検物質と結合する一次抗体が固定されているセンサの前記作用電極と、前記被検物質溶液とを接触させて、前記作用電極の前記一次抗体と前記被検物質溶液の被検物質とを結合させる第１結合工程と、
前記作用電極を洗浄して前記作用電極に付着している前記被検物質溶液を除去する洗浄工程と、
前記作用電極と、表面に前記被検物質と結合する二次抗体が固定された磁性金属ナノ粒子が分散されている磁性金属ナノ粒子の分散液とを接触させて、前記作用電極の前記一次抗体に結合した前記被検物質と二次抗体とを結合させることによって、前記被検物質と磁性金属ナノ粒子とを接続させる第２結合工程と、
外部磁場により、前記被検物質と接続していない前記磁性金属ナノ粒子を、作用電極の表面もしくはその近傍から除去する未接続磁性金属ナノ粒子除去工程と、
前記被検物質と接続した前記磁性金属ナノ粒子に溶媒の存在下で磁場を印加して、前記磁性金属ナノ粒子を作用電極に接触させる磁場印加工程と、
前記作用電極と前記対極との間に電圧を印加して、前記磁性金属ナノ粒子を導電性溶媒の存在下でイオン化させ、前記磁性金属ナノ粒子の全量がイオン化するまでの電流量を計測する電流量計測工程と、
前記電流量から磁性金属ナノ粒子量を求め、前記磁性金属ナノ粒子量から被検物質量を算出する算出工程と、
を含むことを特徴とする分析方法。
【発明の詳細な説明】
【技術分野】
【０００１】
本発明は、抗原抗体反応を利用して被検物質を分析するための分析キット及び分析方法に関する。
本願は、２０１７年６月３０日に、日本に出願された特願２０１７−１２９４４０号、２０１８年３月３０日に、日本に出願された特願２０１８−０６９８３７号に基づき優先権を主張し、その内容をここに援用する。
【背景技術】
【０００２】
生体物質の検出は、医療、ヘルスケア、環境などの分野において行われている。そして、複数の生体物質から測定対象の生体物質を、選択的に高感度かつ簡便な操作性で定量することができる分析方法の開発が望まれている。【０００３】
液体中の微量な生体物質を選択的に高感度で測定することができる方法の１つとして、免疫測定法が知られている。免疫測定法とは、測定対象の生体物質（抗原、ハプテン等）と、その抗原と結合する物質（抗体）との反応（抗原抗体反応）を利用して、抗原を定量する方法である。【０００４】
抗原を定量する方法としては、サンドイッチ法が知られている。サンドイッチ法とは、一次抗体が固定された固体と、二次抗体が固定された標識とで、抗原を挟む（サンドイッチする）方法である。すなわち、サンドイッチ法は、抗原を一次抗体で補足し、その補足した抗原と二次抗体とを結合させ、その抗原と結合した二次抗体に固定されている標識を定量する方法である。標識を定量する方法として、標識として金属粒子を用い、その金属粒子の量を、電気化学的手法を用いて定量する方法が知られている。なお、抗原および抗体は電気伝導性を有しないため、抗原および抗体に結合した標識（金属粒子）を、直接的に電気化学的手法を用いて定量することは困難である。【０００５】
特許文献１には、コロイド金属粒子で標識した少なくとも１つの試薬と、少なくとも１つの電極、そしてまた、該コロイド金属粒子を化学的に溶解するための試薬を含む診断キットが開示されている。この特許文献１に開示されている診断キットでは、標識であるコロイド金属粒子を化学的に溶解し、次いでその金属の溶液を電極に移して還元して、還元した金属を電極に堆積させた後、その電極の表面に堆積した金属を電気的に再溶解させ、その再溶解後に現れるボルタンメトリーピークを解析することによって、その金属の量を測定する。
【先行技術文献】
【特許文献】
【０００６】
【特許文献１】特表２００４−５１２４９６号公報
【発明の概要】
【発明が解決しようとする課題】
【０００７】
標識として金属粒子を用い、その金属粒子の量を、電気化学的手法を用いて定量する方法は、感度や精度の観点では有用な方法である。しかしながら、特許文献１に記載されているコロイド金属粒子の定量方法では、コロイド金属粒子を一旦化学的に溶解させる工程が必要となるなど、操作が煩雑で、分析結果が得られるまでに時間がかかるため、医療現場での臨床検査においてはその導入は困難である。【０００８】
本発明は、上記の課題に鑑みてなされたものであり、その目的は、操作が簡便で、被検物質を高い選択性で、かつ高感度で分析することができる分析キットおよび分析方法を提供することにある。
【課題を解決するための手段】
【０００９】
本発明者らは、一次抗体が固定された特定の作用電極を有するセンサと、二次抗体が固定された磁性金属ナノ粒子を用い、抗原（被検物質）を一次抗体と結合させて作用電極に固定した後、抗原と二次抗原を結合させ、その抗原と結合した二次抗体が固定された磁性金属ナノ粒子を、磁場を利用して作用電極に密着させ、その作用電極に密着した磁性金属ナノ粒子を電気化学的手法によりイオン化（酸化）させることにより、磁性金属ナノ粒子を化学的に溶解させずに定量することが可能となることを見出した。そして、その磁性金属ナノ粒子を電気化学的手法によりイオン化させたときに発生する電流量と、抗原の量とが高い相関性を有し、その電流量から抗原の量を求めることが可能となることを確認して、本発明を完成させるに至った。
すなわち、本発明は、上記課題を解決するため、以下の手段を提供する。【００１０】
（１）第１の態様にかかる分析キットは、作用電極と、参照電極と、対極と、を有し、前記作用電極の表面に一次抗体が固定されているセンサ、及び、溶媒と、前記溶媒に分散された磁性金属ナノ粒子とを含み、前記磁性金属ナノ粒子は、表面に二次抗体が固定されている磁性金属ナノ粒子の分散液を備えることを特徴とする。【００１１】
（２）上記態様にかかる分析キットにおいて、前記作用電極がカーボン電極、金属電極、導電性ダイヤモンド電極または導電性ダイヤモンド様炭素電極であってもよい。【００１２】
（３）上記態様にかかる分析キットにおいて、前記磁性金属ナノ粒子が、鉄、コバルトおよびニッケルからなる群より選ばれる少なくとも一種の磁性金属を含むものであってもよい。【００１３】
（４）上記態様にかかる分析キットにおいて、前記磁性金属ナノ粒子が、硫黄を含有していてもよい。【００１４】
（５）上記態様にかかる分析キットにおいて、前記参照電極が、銀−塩化銀電極であってもよい。【００１５】
（６）上記態様にかかる分析キットにおいて、前記対極が、カーボン電極、貴金属電極、導電性ダイヤモンド電極または導電性ダイヤモンド様炭素電極であってもよい。【００１６】
（７）第２の態様にかかる分析方法は、被検物質溶液に含まれる被検物質を分析するための分析方法であって、作用電極と、参照電極と、対極と、を有し、前記作用電極の表面に前記被検物質と結合する一次抗体が固定されているセンサの前記作用電極と、前記被検物質溶液とを接触させて、前記作用電極の前記一次抗体と前記被検物質溶液の被検物質とを結合させる第１結合工程と、前記作用電極を洗浄して前記作用電極に付着している前記被検物質溶液を除去する第１洗浄工程と、前記作用電極と、表面に前記被検物質と結合する二次抗体が固定された磁性金属ナノ粒子が分散されている磁性金属ナノ粒子の分散液とを接触させて、前記作用電極の前記一次抗体に結合した前記被検物質と二次抗体とを結合させることによって、前記被検物質と磁性金属ナノ粒子とを接続させる第２結合工程と、前記作用電極を洗浄して前記磁性金属ナノ粒子の分散液を除去する第２洗浄工程と、前記被検物質と結合した前記磁性金属ナノ粒子に溶媒の存在下で磁場を印加して、前記磁性金属ナノ粒子を作用電極に接触させる磁場印加工程と、前記作用電極と前記対極との間に電圧を印加して、前記磁性金属ナノ粒子を導電性溶媒の存在下でイオン化させ、前記磁性金属ナノ粒子の全量がイオン化するまでの電流量を計測する電流量計測工程と、前記電流量から磁性金属ナノ粒子量を求め、前記磁性金属ナノ粒子量から被検物質量を算出する算出工程と、を含むことを特徴とする。【００１７】
（８）第３の態様にかかる分析方法は、被検物質溶液に含まれる被検物質を分析するための分析方法であって、作用電極と、参照電極と、対極と、を有し、前記作用電極の表面に前記被検物質と結合する一次抗体が固定されているセンサの前記作用電極と、前記被検物質溶液とを接触させて、前記作用電極の前記一次抗体と前記被検物質溶液の被検物質とを結合させる第１結合工程と、前記作用電極を洗浄して前記作用電極に付着している前記被検物質溶液を除去する洗浄工程と、前記作用電極と、表面に前記被検物質と結合する二次抗体が固定された磁性金属ナノ粒子が分散されている磁性金属ナノ粒子の分散液とを接触させて、前記作用電極の前記一次抗体に結合した前記被検物質と二次抗体とを結合させることによって、前記被検物質と磁性金属ナノ粒子とを接続させる第２結合工程と、外部磁場により、前記被検物質と接続していない前記磁性金属ナノ粒子を、作用電極の表面もしくはその近傍から除去する未接続磁性金属ナノ粒子除去工程と、前記被検物質と接続した前記磁性金属ナノ粒子に溶媒の存在下で磁場を印加して、前記磁性金属ナノ粒子を作用電極に接触させる磁場印加工程と、前記作用電極と前記対極との間に電圧を印加して、前記磁性金属ナノ粒子を導電性溶媒の存在下でイオン化させ、前記磁性金属ナノ粒子の全量がイオン化するまでの電流量を計測する電流量計測工程と、前記電流量から磁性金属ナノ粒子量を求め、前記磁性金属ナノ粒子量から被検物質量を算出する算出工程と、を含むことを特徴とする。
【発明の効果】
【００１８】
本発明によれば、操作が簡便で、被検物質を高い選択性で、かつ高感度で分析することができる分析キットおよび分析方法を提供することが可能となる。
【図面の簡単な説明】
【００１９】
【図１】本発明の第１実施形態にかかる分析キットで用いるセンサの平面図である。
【図２】図１のII−II線断面図である。
【図３】本発明の第２実施形態にかかる分析方法を説明するフロー図である。
【図４】本発明の第２実施形態にかかる分析方法を説明する概念図である。
【図５】本発明の第３実施形態にかかる分析方法を説明するフロー図である。
【図６】本発明の第３実施形態にかかる分析方法の未接続磁性金属ナノ粒子除去工程を説明する概念図である。
【図７】実施例１で使用した各抗原分析用試料の抗原濃度と、抗原の標識であるコバルトナノ粒子をイオン化させるために要した電流量とをプロットしたグラフである。
【図８】実施例２で使用した各抗原分析用試料の抗原濃度と、抗原の標識であるコバルトナノ粒子をイオン化させるために要した電流量とをプロットしたグラフである。
【図９】実施例３で使用した各抗原分析用試料の抗原濃度と、抗原の標識であるコバルトナノ粒子をイオン化させるために要した電流量とをプロットしたグラフである。
【図１０】実施例４で使用した各抗原分析用試料の抗原濃度と、抗原の標識であるコバルトナノ粒子をイオン化させるために要した電流量とをプロットしたグラフである。
【発明を実施するための形態】
【００２０】
以下、本実施形態について、図面を用いてその構成を説明する。以下の説明で用いる図面は、特徴をわかりやすくするために便宜上特徴となる部分を拡大して示している場合があり、各構成要素の寸法比率などは実際と同じであるとは限らない。また、以下の説明において例示される材料、寸法等は一例であって、本発明はそれらに限定されるものではない。
【００２１】
「第１実施形態」
［分析キット］
本実施形態の分析キットは、被検物質溶液に含まれる被検物質を、抗原抗体反応を利用して分析するための分析キットである。被検物質は、例えば、生体材料であり、特にタンパク質やメタポロームである。
本実施形態の分析キットは、センサと磁性金属ナノ粒子の分散液を備える。センサは、被検物質溶液に含まれる被検物質を補足する機能を有し、磁性金属ナノ粒子は、補足した被検物質を定量するための標識として機能する。
【００２２】
（センサ）
本発明の第１実施形態にかかる分析キットで用いるセンサを図１と図２を参照して説明する。図１は、センサの一実施形態を示す平面図である。図２は、図１のII−II線断面図である。
図１に示すセンサ１０は、第１基板１１と、第１基板１１の表面（図２において上面）において一方の端部近傍に設けられた作用電極１２、対極１３及び参照電極１４と、作用電極１２、対極１３及び参照電極１４にそれぞれ接続されるとともに第１基板１１の他方の端部まで延在するように第１基板１１上に形成されたリード線１２ａ、１３ａ及び１４ａと、第１基板１１に接着された、作用電極１２、対極１３及び参照電極１４が露出するような窓１５が形成されている第２基板１６とから構成される。第２基板１６は、リード線１２ａ、１３ａ及び１４ａのうち第１基板１１の他方の端部近傍以外の部分を覆っている。
【００２３】
作用電極１２は、金属電極、カーボン電極、導電性ダイヤモンド電極または導電性ダイヤモンド様炭素電極（ＤＬＣ電極）であることが好ましい。金属電極としては銅電極、金電極、白金電極、パラジウム電極等を用いることができる。金属電極は、耐食性の観点から貴金属電極が好ましい。カーボン電極は、グラファイト等の導電性をもつ炭素の電極であり、例えば黒鉛を主体としたペーストで印刷したカーボン印刷電極を用いることができる。導電性ダイヤモンド電極としては、ホウ素をドープしたホウ素ドープダイヤモンド電極を用いることができる。導電性ダイヤモンド電極は、ｓｐ３結合を有するダイヤモンド構造を有する結晶質炭素電極である。導電性ＤＬＣ電極は、主として炭素及び水素から構成され、ｓｐ３結合およびｓｐ２結合が混在する非晶質炭素電極である。導電性ＤＬＣ電極としては、窒素、リン、ヒ素、アンチモン及びビスマスからなる群から選ばれる少なくとも一種の元素をドープしたｎ型半導体のＤＬＣ電極と、ホウ素、ガリウム及びインジウムからなる群から選ばれる元素をドープしたｐ型半導体のＤＬＣ電極のいずれも用いることができる。
【００２４】
ｓｐ３結合の炭素を主体とする導電性ダイヤモンド電極およびＤＬＣ電極は、電気化学反応によって酸化または還元される化学物質が吸着する過程が極めて少ない。このため、例えば水に起因する水素や水酸化物やそれらのイオンによる電極への吸着を経る内圏酸化還元反応が極めて起こりにくい。その結果、残余電流と言われるノイズ電流が極端に小さくなるので、検出対象である被検物質の電気化学的反応を高ＳＮ比で検出することが可能である。
【００２５】
作用電極１２は、表面（図２において上側の面）に、一次抗体が固定されている。一次抗体は、測定対象の被検物質（抗原）に合せて適宜、選択して使用する。一次抗体としては、測定対象の被検物質に対して高い親和性を有し、被検物質（抗原）と結合するものであれば特に制限なく使用することができる。
【００２６】
対極１３は、電気化学計測用のセンサにおいて通常用いられる電極用の導電性材料から構成される。対極１３としては、例えば、カーボン電極、白金電極及び金電極などの貴金属電極、導電性ダイヤモンド電極、導電性ＤＬＣ電極を用いることができる。
【００２７】
参照電極１４としては、例えば、銀−塩化銀電極または水銀−塩化水銀電極を用いることができる。参照電極１４は、好ましくは銀−塩化銀電極である。
【００２８】
第１基板１１は、作用電極１２、対極１３及び参照電極１４を支持する支持体である。第１基板１１は、電気化学センサとしての使用に耐え得る物理的強度を有していればよい。
作用電極１２がｎ型半導体のＤＬＣ電極であるときは、第１基板１１はｎ型結晶性シリコン基板であることが好ましい。また、作用電極１２がｐ型半導体のＤＬＣ電極であるときは、第１基板１１はｐ型結晶性シリコン基板であることが好ましい。これにより、第１基板１１と作用電極１２との間に、ショットキー障壁などの界面抵抗が生じにくくなる。
【００２９】
第２基板１６は、第１基板１１と同様の基板が用いられる。第１基板１１と第２基板１６は接着剤１７によって接着されている。
【００３０】
（磁性金属ナノ粒子の分散液）
磁性金属ナノ粒子の分散液は、溶媒と溶媒に分散された磁性金属ナノ粒子とからなる。
溶媒としては、水系溶媒、有機系溶媒およびこれらの混合液を用いることができる。水系溶媒の例としては、水、緩衝液を挙げることができる。緩衝液としては、リン酸緩衝生理食塩水（ＰＢＳ）を用いることができる。有機系溶媒の例としては、メタノール、エタノール、１−プロパノール、２−プロパノールなどの１価アルコール、アセトン、メチルエチルケトン、メチルイソブチルケトンなどのケトンを挙げることができる。
【００３１】
磁性金属ナノ粒子は、常磁性もしくは超常磁性であることが好ましい。
磁性金属ナノ粒子は、平均粒子径が１ｎｍ以上５０ｎｍ以下の範囲にあることが好ましく、５ｎｍ以上３０ｎｍ以下の範囲にあることがさらに好ましい。
【００３２】
磁性金属ナノ粒子は鉄、コバルトおよびニッケルからなる群より選ばれる少なくとも一種の磁性金属を含むことが好ましい。磁性金属は一種を単独で使用してもよいし、二種以上を組合せた合金として使用してもよい。磁性金属ナノ粒子は、鉄ナノ粒子、コバルトナノ粒子およびニッケルナノ粒子であることが好ましい。これらの磁性金属ナノ粒子は、一種を単独で使用してもよいし、二種以上を組合せて使用してもよい。
【００３３】
磁性金属ナノ粒子は、表面に二次抗体が固定されている。二次抗体は、測定対象の被検物質（抗原）に合せて適宜、選択して使用する。二次抗体としては、測定対象の被検物質に対して高い親和性を有し、被検物質（抗原）と結合するものであれば特に制限なく使用することができる。
【００３４】
磁性金属ナノ粒子は、硫黄を含有していてもよい。硫黄は金属粒子ナノ粒子の表面に付着してもよいし、金属原子間に挿入されていてもよい。硫黄は、金属ナノ粒子の酸化を抑制する効果ある。磁性金属ナノ粒子の硫黄の含有量は、０．００１質量％以上０．５質量％以下の範囲にあることが好ましい。
【００３５】
磁性金属ナノ粒子の分散液は、さらに、増粘剤、界面活性剤、分散剤、酸化防止剤などを含有していてもよい。
【００３６】
「第２実施形態」
次に、本発明の第２実施形態の分析方法を、図３と図４を参照して説明する。
図３は、本発明の第２実施形態にかかる分析方法を説明するフロー図である。図４は、本発明の第２実施形態にかかる分析方法を説明する概念図である。
本実施形態の分析方法は、図３に示すように、第１結合工程Ｓ０１、第１洗浄工程Ｓ０２、第２結合工程Ｓ０３、第２洗浄工程Ｓ０４、磁場印加工程Ｓ０５、電流量計測工程Ｓ０６、算出工程Ｓ０７を含む。
【００３７】
（第１結合工程Ｓ０１）
第１結合工程Ｓ０１では、上述のセンサ１０の作用電極１２と、被検物質溶液とを接触させる。図４（ａ）に示すように、作用電極１２の表面には、測定対象物である被検物質と選択的に結合可能な一次抗体３１が固定されている。このため、第１結合工程Ｓ０１では、図４（ｂ）に示すように、測定対象となる被検物質３２のみが一次抗体３１に補足される。
【００３８】
（第１洗浄工程Ｓ０２）
第１洗浄工程Ｓ０２では、作用電極１２を洗浄して作用電極１２に付着している被検物質溶液を除去する。洗浄液としては、水系溶媒、有機系溶媒を用いることができる。
【００３９】
（第２結合工程Ｓ０３）
第２結合工程Ｓ０３では、作用電極１２と、前述の磁性金属ナノ粒子の分散液とを接触させる。図４（ｃ）に示すように、磁性金属ナノ粒子３３の表面には、測定対象物である被検物質３２と選択的に結合可能な二次抗体３４が固定されている。このため、第２結合工程Ｓ０３により、図４（ｃ）に示すように、被検物質３２と二次抗体３４が結合し、被検物質３２に標識となる磁性金属ナノ粒子３３が接続される。
【００４０】
（第２洗浄工程Ｓ０４）
第２洗浄工程Ｓ０４では、作用電極１２を洗浄して作用電極１２に付着している磁性金属ナノ粒子の分散液を除去する。この第２洗浄工程Ｓ０４により、被検物質３２に接続されていない磁性金属ナノ粒子３３が除去される。洗浄液としては、水系溶媒、有機系溶媒を用いることができる。
【００４１】
（磁場印加工程Ｓ０５）
磁場印加工程Ｓ０５では、被検物質３２と接続された磁性金属ナノ粒子３３に溶媒の存在下で磁場を印加する。磁場は、作用電極１２の背面側から磁性金属ナノ粒子３３を引き付ける方向に印加することが好ましい。磁場は、例えば、図４（ｄ）に示すように、作用電極１２の背面（図４（ｄ）において下面）の側に磁石３５を配置することによって印加することができる。磁石３５としては、ネオジム磁石などの永久磁石、またはコイルで磁界を与える電磁石を用いることができる。この磁場印加工程Ｓ０５により、被検物質３２と接続された磁性金属ナノ粒子３３が作用電極１２に接触する。
【００４２】
溶媒は、印加された磁場によって、磁性金属ナノ粒子３３を作用電極１２に接触するように移動させることができるものであれば、特に制限はないが、次の電流量計測工程Ｓ０６で使用できる導電性溶媒を用いることが好ましい。
【００４３】
（電流量計測工程Ｓ０６）
電流量計測工程Ｓ０６では、作用電極１２と対極１３との間に電圧を印加して、磁性金属ナノ粒子３３を導電性溶媒の存在下でイオン化（酸化）させ、磁性金属ナノ粒子３３の全量がイオン化するまでの電流量を計測する。例えば、磁性金属ナノ粒子３３がコバルトナノ粒子である場合、図４（ｄ）に示すように、作用電極１２と対極１３との間に電圧を印加することによって、コバルトナノ粒子が２価のイオンとして溶解するときの電流量を計測する。具体的には、センサ１０のリード線１２ａ、１３ａ、１４ａをポテンシオスタットに接続し、ボルタンメトリー法を用いて、作用電極１２と対極１３との間に電圧を印加しながら、作用電極１２と対極１３との間に流れる電流量を測定する。
【００４４】
導電性溶媒としては、電解質溶液を用いることが好ましい。電解質溶液の電解質としては、塩化カリウム、塩化ナトリウム、塩化リチウムなどの塩化物を用いることができる。塩化物は、磁性金属ナノ粒子３３をイオン化させる際に、磁性金属ナノ粒子３３の表面に形成されている酸化物被膜（不働態被膜）を破壊し、磁性金属を溶液に露呈させ、イオン化を進行し易くする効果がある。電解質溶液の溶媒としては、水系溶媒を用いることができる。水系溶媒の例としては、水、緩衝液を挙げることができる。電解質溶液の塩化物イオン濃度は、０．０５モル／Ｌ以上１．０モル／Ｌ以下の範囲にあることが好ましい。
【００４５】
（算出工程Ｓ０７）
算出工程Ｓ０７では、電流量から磁性金属ナノ粒子３３の量を求め、磁性金属ナノ粒子３３の量から被検物質量を算出する。電流量計測工程Ｓ０６で得られる電流量は、磁性金属ナノ粒子３３の量（すなわち、被検物質量）と相関する。従って、既知量の被検物質を含む試料を用いて検量線を作成することによって、被検物質溶液に含まれる被検物質を正確に定量することが可能となる。
【００４６】
「第３実施形態」
次に、本発明の第２実施形態の分析方法を、図５と図６を参照して説明する。
図５は、本発明の第２実施形態にかかる分析方法を説明するフロー図である。図６は、本発明の第２実施形態にかかる分析方法の未接続磁性金属ナノ粒子除去工程を説明する概念図である。
本実施形態の分析方法は、図５に示すように、第１結合工程Ｓ１１、洗浄工程Ｓ１２、第２結合工程Ｓ１３、未接続磁性金属ナノ粒子除去工程Ｓ１４、磁場印加工程Ｓ１５、電流量計測工程Ｓ１６、算出工程Ｓ１７を含む。洗浄工程Ｓ１２は、上述した第１実施形態の第１洗浄工程Ｓ０２と同じである。第２実施形態の分析方法は、第１実施形態の第２洗浄工程Ｓ０４の代わりに未接続磁性金属ナノ粒子除去工程Ｓ１４を行う点を除いて、第１実施形態の分析方法と同様に構成されている。
【００４７】
（未接続磁性金属ナノ粒子除去工程Ｓ１４）
未接続磁性金属ナノ粒子除去工程Ｓ１４では、外部磁場により被検物質３２と接続していない磁性金属ナノ粒子３３を作用電極１２の表面もしくはその近傍から除去する。例えば、図６に示すように、磁石３５を作用電極１２の表面もしくはその近傍に配置して、被検物質３２と接続していない磁性金属ナノ粒子３３を、磁石３５に付着させて、磁石３５を移動することによって除去する。磁石３５と磁性金属ナノ粒子３３とが直接接触しないように、磁石３５の表面をプラスチック製フィルムで覆ってもよい。磁石３５は、永久磁石であってもよいし、電磁石であってもよい。また、外部から磁場をかける方法は、特に制限はなく、磁石以外のものを用いてもよい。
【００４８】
以上説明したように、第１実施形態の分析キットによれば、センサ１０の作用電極１２は、一次抗体が固定されているので、被検物質溶液に含まれる被検物質を高い選択性で補足することができる。また、センサ１０の作用電極１２として、導電性ダイヤモンド電極または導電性ダイヤモンド様炭素電極（ＤＬＣ電極）を用いることによって、磁性金属ナノ粒子の電気化学反応を高ＳＮ比で検出することが可能となる。
【００４９】
また、第１実施形態の分析キットによれば、二次抗体が固定されている磁性金属ナノ粒子の分散液を備えるので、標識として磁性金属ナノ粒子を用い、その磁性金属ナノ粒子の量を、電気化学的手法を用いて定量することによって、一次抗体で補足された被検物質を高い感度で分析することができる。
【００５０】
また、第２実施形態および第３実施形態の分析方法によれば、被検物質と接続した磁性金属ナノ粒子に溶媒の存在下で磁場を印加して、磁性金属ナノ粒子を作用電極に接触させるので、従来行われていた金属を化学的に溶解させる工程を実施せずに、電気化学的手法を用いて、被検物質を定量することができる。従って、本発明の分析キットおよび分析方法によれば、操作が簡便で、被検物質を高い選択性で、かつ高感度で分析することが可能となる。
【実施例】
【００５１】
以下、具体的実施例を挙げて本発明をさらに詳細に説明するが、本発明は、これら実施例に限定されない。【００５２】
［実施例１］
（１）一次抗体付きセンサの作製
作用電極に導電性ＤＬＣ膜、対極とリード線にカーボンペーストのスクリーン印刷により作成したカーボン膜、参照電極にペースト化したＡｇ／ＡｇＣｌのスクリーン印刷により作成したＡｇ／ＡｇＣｌ膜を用いたセンサチップを用意した。このセンサチップの作用電極（電極面積Ｓ＝０．０９６２ｃｍ２）に、一次抗体として未標識の抗ヤギＩｇＧを固定して、作用電極の表面に一次抗体が固定されている一次抗体付きセンサを作製した。【００５３】
（２）二次抗体付きコバルトナノ粒子分散液
４．６０ｍＭ硫酸コバルト（II）四水和物、および０．４６０ｍＭクエン酸三ナトリウム二水和物を、２Ｌの脱イオン水に溶解させた。８．８０ｍＭ水素化ホウ素ナトリウムを混合物に添加し、１０分間反応させた。ネオジム磁石を用いて生成したコバルトナノ粒子を分離し、エタノールで数回洗浄した。洗浄後、コバルトナノ粒子を室温にて真空オーブンで一晩乾燥させた。乾燥したコバルトナノ粒子を４５０℃で水素と窒素の混合ガスの下で１時間熱処理を行った。得られたコバルトナノ粒子の平均粒子径は１８ｎｍであった。【００５４】
上記のコバルトナノ粒子と、オボアルブミン（ＯＡ、グレードＩＩＩ）と、抗ヤギＩｇＧと、リン酸緩衝生理食塩水（ＰＢＳ）と、ポリエチレングリコールソルビタンモノラウラート（Ｔｗｅｅｎ２０、非イオン系界面活性剤）を混合し、コバルトナノ粒子の表面に、抗ヤギＩｇＧ（二次抗体）を固定した二次抗体付きコバルトナノ粒子分散液を作製した。二次抗体付きコバルトナノ粒子分散液のコバルトナノ粒子の濃度は０．００７質量％とした。抗ヤギＩｇＧとしては、Ｊａｃｋｓｏｎ  Ｉｍｍｕｎｏｒｅｓｅａｒｃｈ  Ｌａｂｏｒａｔｏｒｉｅｓ社から市販されているポリクローナル抗体を使用した。【００５５】
（３）抗原分析用試料
抗原分析用試料として、下記に示すように抗原濃度がそれぞれ異なるＮｏ．１〜Ｎｏ．６を用意した。下記のＮｏ．１〜Ｎｏ．６は、０．１％のＴｗｅｅｎ２０を含むＰＢＳ緩衝液と、ヤギＩｇＧ（抗原）とを抗原濃度が下記の濃度となるように混合することによって調製した。
Ｎｏ．１：抗原濃度＝０．００１ｎｇ／ｍＬ
Ｎｏ．２：抗原濃度＝０．０１ｎｇ／ｍＬ
Ｎｏ．３：抗原濃度＝０．１ｎｇ／ｍＬ
Ｎｏ．４：抗原濃度＝１ｎｇ／ｍＬ
Ｎｏ．５：抗原濃度＝１０ｎｇ／ｍＬ
Ｎｏ．６：抗原濃度＝１００ｎｇ／ｍＬ【００５６】
（４）抗原の分析
（３）で用意したＮｏ．１〜Ｎｏ．６の各抗原分析用試料について、３５μＬを正確に量り取り、これを上記（１）で作製した一次抗体付きセンサの作用電極の上に滴下した後、４０分間インキュベートした（第１結合工程）。【００５７】
次に、一次抗体付きセンサの作用電極を、洗浄液を用いて洗浄して、抗原分析用試料を洗い流した（第１洗浄工程）。洗浄液には、ＰＢＳを用いた。【００５８】
次に、上記（２）で調製した二次抗体付きコバルトナノ粒子分散液を１μＬ正確に量り取り、これを、一次抗体付きセンサの作用電極の上に滴下した後、３時間インキュベートした（第２結合工程）。【００５９】
次に、一次抗体付きセンサの作用電極を、洗浄液を用いて洗浄して、二次抗体付きコバルトナノ粒子分散液を洗い流した（第２洗浄工程）。洗浄液には、ＰＢＳを用いた。【００６０】
次に、一次抗体付きセンサのリード線をポテンシオスタットに接続し、一次抗体付きセンサを、プラスチック製角型容器に、その一次抗体付きセンサの背面（作用電極側とは反対側の面）がプラスチック製角型容器の底面に接触するように収容した。次いで、プラスチック製角型容器に、ＰＢＳに０．１モル／Ｌ塩化カリウムを溶解させた電解質溶液を注入し、一次抗体付きセンサを電解質溶液に浸漬させた。そしてプラスチック製角型容器の底部外側にネオジム磁石を密着配置して、一次抗体付きセンサの作用電極に、センサ背面側からコバルトナノ粒子を引き付ける方向に磁場を印加した（磁場印加工程）。【００６１】
次に、ポテンシオスタットを用いて、作用電極と対極との間に電圧を印加して、作用電極と対極との間に流れる電流量を計測した（電流量計測工程）。【００６２】
図７に、Ｎｏ．１〜Ｎｏ．６の各抗原分析用試料の抗原濃度と、作用電極と対極との間に流れた電流量（すなわちコバルトナノ粒子をイオン化させるために要した電流量）とをプロットしたグラフを示す。図７のグラフから電流値と、抗原分析用試料の抗原濃度との間には相関関係があることが確認された。従って、既知量の抗原（被検物質）を含む試料を用いて検量線（電流値−抗原濃度曲線）を作成することによって、被検物質溶液に含まれる抗原（被検物質）を正確に定量することが可能となることが確認された。【００６３】
［実施例２］
（１）一次抗体付きセンサの作製
ポリエチレンテレフタレート基板に対極とリード線をマスクでパターニングした金蒸着膜、作用電極にＳｉウエハに成膜した導電性ＤＬＣ膜、参照電極にペースト化したＡｇ／ＡｇＣｌのスクリーン印刷により作成したＡｇ／ＡｇＣｌ膜を用いたセンサチップを用意した。このセンサチップの作用電極（電極面積Ｓ＝０．０９６２ｃｍ２）に、一次抗体として未標識の抗８−ヒドロキシデオキシグアノシン（抗８−ＯＨｄＧ）抗体を固定して、作用電極の表面に一次抗体が固定されている一次抗体付きセンサを作製した。【００６４】
（２）二次抗体付きコバルトナノ粒子分散液
４．６０ｍＭ硫酸コバルト（II）四水和物、および０．４６０ｍＭクエン酸三ナトリウム二水和物を、２Ｌの脱イオン水に溶解させた。８．８０ｍＭ水素化ホウ素ナトリウムを混合物に添加し、１０分間反応させた。ネオジム磁石を用いて生成したコバルトナノ粒子を分離し、エタノールで数回洗浄した。洗浄後、コバルトナノ粒子を室温にて真空オーブンで一晩乾燥させた。乾燥したコバルトナノ粒子を４５０℃で水素と窒素の混合ガスの下で１時間熱処理を行った。得られたコバルトナノ粒子の平均粒子径は４０ｎｍであった。【００６５】
上記のコバルトナノ粒子と、抗８−ヒドロキシデオキシグアノシン（抗８−ＯＨｄＧ）抗体と、リン酸緩衝生理食塩水（ＰＢＳ）と、ポリエチレングリコールソルビタンモノラウラート（Ｔｗｅｅｎ２０、非イオン系界面活性剤）を混合し、コバルトナノ粒子の表面に、抗８−ＯＨｄＧ抗体（二次抗体）を固定した二次抗体付きコバルトナノ粒子分散液を作製した。二次抗体付きコバルトナノ粒子分散液のコバルトナノ粒子の濃度は０．００７質量％とした。抗８−ＯＨｄＧ抗体としては、ＩＭＭＵＮＤＩＡＧＮＯＳＴＩＫ  ＧＭＢＨ社から市販されているモノクローナル抗体ＡＡ１００５．１を使用した。【００６６】
抗原分析用試料として、下記に示すように抗原濃度がそれぞれ異なるＮｏ．１〜Ｎｏ．６を用意した。下記のＮｏ．１〜Ｎｏ．６は、０．１％のＴｗｅｅｎ２０を含むＰＢＳ緩衝液と、８−ＯＨｄＧ（抗原）とを抗原濃度が下記の濃度となるように混合することによって調製した。
Ｎｏ．１：抗原濃度＝０．０１ｎｇ／ｍＬ
Ｎｏ．２：抗原濃度＝０．１ｎｇ／ｍＬ
Ｎｏ．３：抗原濃度＝１ｎｇ／ｍＬ
Ｎｏ．４：抗原濃度＝１０ｎｇ／ｍＬ
Ｎｏ．５：抗原濃度＝１００ｎｇ／ｍＬ
Ｎｏ．６：抗原濃度＝１０００ｎｇ／ｍＬ【００６７】
（４）抗原の分析
（３）で用意したＮｏ．１〜Ｎｏ．６の各抗原分析用試料について、３５μＬを正確に量り取り、これを上記（１）で作製した一次抗体付きセンサの作用電極の上に滴下した後、４０分間インキュベートした（第１結合工程）。【００６８】
次に、一次抗体付きセンサの作用電極を、洗浄液を用いて洗浄して、抗原分析用試料を洗い流した（洗浄工程）。洗浄液には、ＰＢＳを用いた。【００６９】
次に、上記（２）で調製した二次抗体付きコバルトナノ粒子分散液を１μＬ正確に量り取り、これを、一次抗体付きセンサの作用電極の上に滴下した後、３時間インキュベートした（第２結合工程）。【００７０】
次に、一次抗体付きセンサのリード線をポテンシオスタットに接続し、一次抗体付きセンサを、プラスチック製角型容器に、その一次抗体付きセンサの背面（作用電極側とは反対側の面）がプラスチック製角型容器の底面に接触するように収容した。次いで、プラスチック製角型容器に、ＰＢＳに０．１モル／Ｌ塩化カリウムを溶解させた電解質溶液を注入し、一次抗体付きセンサを電解質溶液に浸漬させた。そして、ネオジム磁石を一次抗体付きセンサ基板の作用電極の表面に配置して、未接続の二次抗体付コバルトナノ粒子をネオジム磁石に付着させて除去した（未接続磁性金属ナノ粒子除去工程）。【００７１】
次に、プラスチック製角型容器の底部外側にネオジム磁石を密着配置して、一次抗体付きセンサの作用電極に、センサ背面側からコバルトナノ粒子を引き付ける方向に磁場を印加した（磁場印加工程）。【００７２】
次に、ポテンシオスタットを用いて、作用電極と対極との間に電圧を印加して、作用電極と対極との間に流れる電流量を計測した（電流量計測工程）。【００７３】
図８に、Ｎｏ．１〜Ｎｏ．６の各抗原分析用試料の抗原濃度と、作用電極と対極との間に流れた電流量（すなわちコバルトナノ粒子をイオン化させるために要した電流量）とをプロットしたグラフを示す。図８のグラフから電流値と、抗原分析用試料の抗原濃度との間には相関関係があることが確認された。従って、既知量の抗原（被検物質）を含む試料を用いて検量線（電流値−抗原濃度曲線）を作成することによって、被検物質溶液に含まれる抗原（被検物質）を正確に定量することが可能となることが確認された。【００７４】
［実施例３］
一次抗体付きセンサの作用電極をカーボン印刷電極としたこと以外は、実施例２と同様にして、各抗原分析用試料の抗原濃度と、抗原の標識であるコバルトナノ粒子をイオン化させるために要した電流量とをプロットしたグラフを作成した。その結果を、図９に示す。図９のグラフから電流値と、抗原分析用試料の抗原濃度との間には相関関係があることが確認された。従って、作用電極としてカーボン印刷電極を使用した場合でも、被検物質溶液（に含まれる抗原（被検物質）を正確に定量することが可能となることが確認された。【００７５】
［実施例４］
一次抗体付きセンサの作用電極を、蒸着法により形成した金蒸着電極としたこと以外は、実施例２と同様にして、各抗原分析用試料の抗原濃度と、抗原の標識であるコバルトナノ粒子をイオン化させるために要した電流量とをプロットしたグラフを作成した。その結果を、図１０に示す。図１０のグラフから電流値と、抗原分析用試料の抗原濃度との間には相関関係があることが確認された。従って、作用電極として金蒸着電極を使用した場合でも、被検物質溶液に含まれる抗原（被検物質）を正確に定量することが可能となることが確認された。
【符号の説明】
【００７６】
１０…センサ、１１…第１基板、１２…作用電極、１３…対極、１４…参照電極、１２ａ、１３ａ、１４ａ…リード線、１５…窓、１６…第２基板、１７…接着剤、３１…一次抗体、３２…被検物質、３３…磁性金属ナノ粒子、３４…二次抗体、３５…磁石
【図１】
2019004441.tif 000003
【図２】
2019004441.tif 000004
【図３】
2019004441.tif 000005
【図４】
2019004441.tif 000006
【図５】
2019004441.tif 000007
【図６】
2019004441.tif 000008
【図７】
2019004441.tif 000009
【図８】
2019004441.tif 000010
【図９】
2019004441.tif 000011
【図１０】
2019004441.tif 000012
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
作用電極と、参照電極と、対極と、を有し、前記作用電極の表面に一次抗体が固定されているセンサ、及び、溶媒と、前記溶媒に分散された磁性金属ナノ粒子とを含み、前記磁性金属ナノ粒子は、鉄ナノ粒子、コバルトナノ粒子およびニッケルナノ粒子からなる群より選ばれる少なくとも一種の磁性金属粒子であって、表面に二次抗体が固定されている磁性金属ナノ粒子の分散液を備えることを特徴とする分析キット。
【請求項２】
前記作用電極がカーボン電極、金属電極、導電性ダイヤモンド電極または導電性ダイヤモンド様炭素電極である請求項１の分析キット。
【請求項３】
前記磁性金属ナノ粒子は、平均粒子径が１ｎｍ以上５０ｎｍ以下の範囲にある請求項１または２に記載の分析キット。
【請求項４】
前記磁性金属ナノ粒子が、硫黄を含有することを特徴とする請求項１〜３のいずれか一項に記載の分析キット。
【請求項５】
前記参照電極が、銀−塩化銀電極である請求項１〜４のいずれか一項に記載の分析キット。
【請求項６】
前記対極が、カーボン電極、貴金属電極、導電性ダイヤモンド電極または導電性ダイヤモンド様炭素電極である請求項１〜５のいずれか一項に記載の分析キット。
【請求項７】
被検物質溶液に含まれる被検物質を分析するための分析方法であって、
作用電極と、参照電極と、対極と、を有し、前記作用電極の表面に前記被検物質と結合する一次抗体が固定されているセンサの前記作用電極と、前記被検物質溶液とを接触させて、前記作用電極の前記一次抗体と前記被検物質溶液の被検物質とを結合させる第１結合工程と、
前記作用電極を洗浄して前記作用電極に付着している前記被検物質溶液を除去する第１洗浄工程と、
前記作用電極と、表面に前記被検物質と結合する二次抗体が固定された磁性金属ナノ粒子が分散されている磁性金属ナノ粒子の分散液とを接触させて、前記作用電極の前記一次抗体に結合した前記被検物質と二次抗体とを結合させることによって、前記被検物質と磁性金属ナノ粒子とを接続させる第２結合工程と、
前記作用電極を洗浄して前記磁性金属ナノ粒子の分散液を除去する第２洗浄工程と、
前記被検物質と接続した前記磁性金属ナノ粒子に溶媒の存在下で磁場を印加して、前記磁性金属ナノ粒子を作用電極に接触させる磁場印加工程と、
前記作用電極と前記対極との間に電圧を印加して、前記磁性金属ナノ粒子を導電性溶媒の存在下でイオン化させ、前記磁性金属ナノ粒子の全量がイオン化するまでの電流量を計測する電流量計測工程と、
前記電流量から磁性金属ナノ粒子量を求め、前記磁性金属ナノ粒子量から被検物質量を算出する算出工程と、
を含むことを特徴とする分析方法。
【請求項８】
被検物質溶液に含まれる被検物質を分析するための分析方法であって、
作用電極と、参照電極と、対極と、を有し、前記作用電極の表面に前記被検物質と結合する一次抗体が固定されているセンサの前記作用電極と、前記被検物質溶液とを接触させて、前記作用電極の前記一次抗体と前記被検物質溶液の被検物質とを結合させる第１結合工程と、
前記作用電極を洗浄して前記作用電極に付着している前記被検物質溶液を除去する洗浄工程と、
前記作用電極と、表面に前記被検物質と結合する二次抗体が固定された磁性金属ナノ粒子が分散されている磁性金属ナノ粒子の分散液とを接触させて、前記作用電極の前記一次抗体に結合した前記被検物質と二次抗体とを結合させることによって、前記被検物質と磁性金属ナノ粒子とを接続させる第２結合工程と、
外部磁場により、前記被検物質と接続していない前記磁性金属ナノ粒子を、作用電極の表面もしくはその近傍から除去する未接続磁性金属ナノ粒子除去工程と、
前記被検物質と接続した前記磁性金属ナノ粒子に溶媒の存在下で磁場を印加して、前記磁性金属ナノ粒子を作用電極に接触させる磁場印加工程と、
前記作用電極と前記対極との間に電圧を印加して、前記磁性金属ナノ粒子を導電性溶媒の存在下でイオン化させ、前記磁性金属ナノ粒子の全量がイオン化するまでの電流量を計測する電流量計測工程と、
前記電流量から磁性金属ナノ粒子量を求め、前記磁性金属ナノ粒子量から被検物質量を算出する算出工程と、
を含むことを特徴とする分析方法。
【国際調査報告】
2019004441.tif 000013
2019004441.tif 000014
2019004441.tif 000015
2019004441.tif 000016